(57)【特許請求の範囲】
【請求項１】
塩素含有率が１０〜５０重量％である塩素化ポリオレフィン１００重量部、トリス（イソシアナトフェニル）チオホスフェート０．０１〜１０重量部及び有機ジイソシアネート化合物２〜４０重量部を含有することを特徴とする樹脂組成物。
【請求項２】
塩素化ポリオレフィンの塩素含有率が１４〜４０重量％であることを特徴とする請求項１に記載の樹脂組成物。
【請求項３】
塩素化ポリオレフィンの塩素含有率が２０〜３０重量％であることを特徴とする請求項１に記載の樹脂組成物。
【請求項４】
塩素化ポリオレフィン１００重量部に対してトリス（イソシアナトフェニル）チオホスフェートが０．５〜５重量部含有されていることを特徴とする請求項１に記載の樹脂組成物。
【請求項５】
塩素化ポリオレフィン１００重量部に対して有機ジイソシアネート化合物が３〜３０重量部含有されていることを特徴とする請求項１に記載の樹脂組成物。
【請求項６】
有機ジイソシアネート化合物が、４，４’−ジフェニルメタンジイソシアネートであることを特徴とする請求項１に記載の樹脂組成物。
【請求項７】
請求項１に記載の樹脂組成物を含有することを特徴とする塗料。
【請求項８】
請求項１に記載の樹脂組成物を溶媒に溶解させてなり、上記樹脂組成物を１０〜４０重量％含有することを特徴とする樹脂溶液。
【請求項９】
請求項１に記載の樹脂組成物と、ポリオールとからなるウレタン系樹脂塗料。
【請求項１０】
請求項１に記載の樹脂組成物を含有することを特徴とする接着剤。
【請求項１１】
請求項１に記載の樹脂組成物を含有することを特徴とする印刷インキ。
【発明の詳細な説明】
【技術分野】
【０００１】
本発明は、合成樹脂、特に、オレフィン系樹脂の表面への付着性を改善する樹脂組成物並びにこの樹脂組成物を用いた樹脂溶液、塗料、接着剤及び印刷インキに関する。
【背景技術】
【０００２】
今日、合成樹脂は、生産性が高く種々の形状に容易に成形することができると共に軽量性や防錆性にも優れていることから、自動車部品、電器製品、建築材料などの種々の用途に幅広く用いられている。特に、エチレン系樹脂やプロピレン系樹脂などのオレフィン系樹脂は、成形性、耐薬品性、絶縁性などに優れていることから、上記用途をはじめとして広範囲に用いられている。【０００３】
ところが、ウレタン系樹脂やアクリル系樹脂などの極性を有する合成樹脂とは異なり、オレフィン系樹脂は非極性、結晶性であることから、その表面への塗装や接着が困難であるといった問題点があった。【０００４】
そこで、特許文献１には、メチルメタクリレートを７０重量％以上含有するアクリル系単量体と、塩素化度２０〜４０である塩素化ポリオレフィンとの重量比が所定範囲内で、上記アクリル系単量体を上記塩素化ポリオレフィンの存在下で重合して得られる被覆用組成物が提案されている。【０００５】
しかしながら、上記被覆用組成物から形成された塗膜は、可撓性が不足していると共にオレフィン系樹脂との密着性が充分ではなく、層間剥離を生じるといった問題があった。【０００６】
【特許文献１】特開昭５８−７１９６６号公報
【発明の開示】
【発明が解決しようとする課題】
【０００７】
本発明は、合成樹脂、特に、オレフィン系樹脂の表面への付着性を改善する樹脂組成物並びにこの樹脂組成物を用いた樹脂溶液、塗料、接着剤及び印刷インキに関する。
【課題を解決するための手段】
【０００８】
本発明の樹脂組成物は、塩素含有率が１０〜５０重量％である塩素化ポリオレフィン１００重量部、トリス（イソシアナトフェニル）チオホスフェート０．０１〜１０重量部及び有機ジイソシアネート化合物２〜４０重量部を含有することを特徴とする。
【０００９】
本発明の樹脂組成物を構成する、塩素含有率が１０〜５０重量％である塩素化ポリオレフィンのベースとなるポリオレフィンとしては、エチレン、プロピレン、ブチレン、ヘキセンなどの炭素数が２〜１０のオレフィンを単独で或いは共重合させて得られる重合体、上記オレフィンと、このオレフィンと共重合可能な単量体との共重合体などが挙げられ、ポリプロピレンが好ましい。なお、ポリオレフィンに上記オレフィンと共重合可能な単量体をグラフト重合させて、ポリオレフィンを変性してもよい。【００１０】
ここで、上述のオレフィンと共重合可能な単量体としては、例えば、アクリル酸、メタクリル酸、マレイン酸、フマル酸などの不飽和カルボン酸、無水マレイン酸などの酸無水物、アクリル酸メチル、アクリル酸エチルなどのアクリル酸エステル、メタクリル酸メチル、メタクリル酸エチルなどのメタクリル酸エステル、スチレン、アクリロニトリル、メタクリロニトリルなどが挙げられ、酸無水物が好ましく、無水マレイン酸がより好ましい。【００１１】
そして、上記ポリオレフィンの塩素化は、例えば、ポリオレフィンを有機溶剤に溶解させてなる有機溶剤溶液、又は、ポリオレフィンを有機溶剤に分散させてなる有機溶剤分散液に、塩素ガスを吹き込むことによって行われる。【００１２】
塩素化ポリオレフィンの塩素含有率は、１０〜５０重量％に限定され、１４〜４０重量％が好ましく、２０〜３０重量％がより好ましい。これは、塩素化ポリオレフィンの塩素含有率が低いと、塗料、接着剤、印刷インキなどとの相溶性が低下する一方、高いと、樹脂組成物の耐熱性が低下し、塗料に含有させて用いた場合に塗料の焼き付けができなくなるからである。なお、塩素化ポリオレフィンの塩素含有率は、ＪＩＳ  Ｋ７２２９  塩素含有樹脂中の塩素の定量方法（酸素フラスコ燃焼法）に準拠して測定されたものをいう。【００１３】
次に、本発明の樹脂組成物は、トリス（イソシアナトフェニル）チオホスフェートを含有しており、トリス（イソシアナトフェニル）チオホスフェートは式１に示した構造式を有する。
【００１４】
【化１】
0004031514.tif 000002
【００１５】
上記トリス（イソシアナトフェニル）チオホスフェートの樹脂組成物中における含有量は、塩素化ポリオレフィン１００重量部に対して０．０１〜１０重量部に限定され、０．５〜５重量部が好ましく、０．５〜４重量部がより好ましい。これは、少ないと、合成樹脂、特に、オレフィン系樹脂の表面への付着性を改善する効果が発現しない一方、多いと、樹脂組成物を保存しておくとゲル化してしまうからである。
【００１６】
更に、本発明の樹脂組成物を構成する有機ジイソシアネート化合物としては、イソシアネート基を二つ有しておれば、特に限定されず、例えば、イソホロンジイソシアネート、へキサメチレンジイソシアネート、トリレンジイソシアネート、１，５−ナフタレンジイソシアネート、４，４’−ジフェニルメタンジイソシアネート、４，４’−ジベンジルジイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート、ブタン−１，４−ジイソシアネート、２，２，４−トリメチルヘキサメチレンジイソシアネート、２，４，４−トリメチルヘキサメチレンジイソシアネート、トリジンジイソシアネート、シクロヘキサン−１，４−ジイソシアネート、キシリレンジイソシアネート、ジシクロヘキシルメタン−４，４’−ジイソシアネート、１，３−ビス（イソシアネートメチル）シクロヘキサン、メチルシクロヘキサンジイソシアネート等が挙げられ、４，４’−ジフェニルメタンジイソシアネート（式２）が好ましい。【００１７】
【化２】
0004031514.tif 000003
【００１８】
又、有機ジイソシアネート化合物は、アクリルポリオール、アルキドポリオール、ポリエステルポリオール、ポリエーテルポリオール若しくはこれらポリオールの変性物、又は、これらの混合物などからなるポリオールと、上記有機ジイソシアネート化合物とを反応させて得られる、両末端にイソシアネート基を有するポリウレタンプレポリマーであってもよい。【００１９】
更に、有機ジイソシアネート化合物として、ヘキサメチレンジイソシアネートの３量体であるビュレット体やイソシアヌレート体、或いは、トリメチロールプロパンへのへキサメチレンジイソシアネートの付加物を主成分とする有機ジイソシアネート化合物を用いてもよい。【００２０】
そして、有機ジイソシアネート化合物の樹脂組成物中における含有量は、塩素化ポリオレフィン１００重量部に対して２〜４０重量部に限定され、３〜３０重量部が好ましい。これは、少ないと、合成樹脂、特に、オレフィン系樹脂の表面への付着性を改善する効果が発現しない一方、多いと、樹脂組成物を保存しておくとゲル化するからである。【００２１】
本発明の樹脂組成物は、上記塩素化ポリオレフィン、トリス（イソシアナトフェニル）チオホスフェート及び有機ジイソシアネート化合物を溶媒に溶解させることによって得ることができる。このような溶媒としては、塩素化ポリオレフィン、トリス（イソシアナトフェニル）チオホスフェート及び有機ジイソシアネート化合物を溶解させることができれば、特に限定されず、例えば、トルエン、シクロへキサン、ジクロロメタン、酢酸エチルなどが挙げられる。なお、各化合物を異なる溶媒に別々に溶解させた後、これら得られた溶液を混合することによって樹脂組成物を作製してもよいし、一つの溶媒に各化合物を添加し溶解させて樹脂組成物を作製してもよい。
【００２２】
本発明の樹脂組成物を溶媒中に溶解させて得られる樹脂溶液において、樹脂組成物の含有量は、１０〜４０重量％が好ましく、１５〜２５重量％がより好ましい。これは、少ないと、樹脂溶液を多量に用いないと、合成樹脂、特に、オレフィン系樹脂の表面への付着性を改善する効果が発現せず、樹脂組成物の取り扱い性が低下することがある一方、多いと、樹脂溶液の粘度が上がって取り扱い性が低下したり或いは樹脂組成物を溶媒中に完全に溶解させることができないことがあるからである。【００２３】
次に、本発明の樹脂組成物の使用要領について説明する。本発明の樹脂組成物は、汎用の塗料、印刷インキ、接着剤などに含有させて用いられ、又、本発明の樹脂組成物と、ポリオールとによってウレタン系樹脂塗料を構成することもできる。【００２４】
本発明の樹脂組成物を含有させる塗料としては、従来から汎用の塗料であれば、特に限定されず、例えば、ウレタン系樹脂塗料、アクリル系樹脂塗料、セルロース誘導体塗料、アルキド樹脂塗料、不飽和ポリエステル樹脂塗料、アミノ樹脂塗料、エポキシ樹脂塗料、フェノール系樹脂塗料、オレフィン系樹脂塗料などが挙げられ、ウレタン系樹脂塗料、アクリル系樹脂塗料が好ましい。【００２５】
上記ウレタン系樹脂塗料としては、従来から汎用されているものであれば、特に限定されず、例えば、加熱又は常温乾燥方法、蒸気アミン浸透法、蒸気アミン触媒噴霧方法などに用いられるものが挙げられる。【００２６】
具体的には、ウレタン系樹脂塗料としては、例えば、ポリオールとポリイソシアネートとからなる二液型ウレタン樹脂塗料、ポリエチレングリコール、ポリプロピレングリコールなどのポリアルキレングリコールのポリイソシアネート付加物に代表される一液湿気硬化型ウレタン樹脂塗料などが挙げられる。【００２７】
なお、上記二液型ウレタン樹脂塗料を構成するポリオールとしては、例えば、アクリルポリオール、アルキドポリオール、ポリエステルポリオール、ポリエーテルポリオール若しくはこれらポリオールの変性物、又は、これらの混合物などが挙げられる。【００２８】
又、上記二液型ウレタン樹脂塗料を構成するポリイソシアネートとしては、例えば、トリレンジイソシアネート（ＴＤＩ）、キシリレンジイソシアネート（ＸＤＩ）、イソポンジイソシアネート（ＩＰＤＩ）、ジフェニルメタンジイソシアネート（ＭＤＩ）、ポリメリックＭＤＩ、トリジンジイソシアネート（ＴＯＤＩ）、ナフタレンジイソシアネート（ＮＤＩ）若しくはこれらの水素添加物、ヘキサメチレンジイソシアネート（ＨＤＩ）、リジンジイソシアネート、又は、これらの混合物などが挙げられる。【００２９】
そして、ウレタン系樹脂塗料を構成するポリイソシアネートとして本発明の樹脂組成物を用い、本発明の樹脂組成物と、ウレタン系樹脂塗料に汎用されるポリオール（例えば、上述したポリオール）とによってポリウレタン系樹脂塗料を構成してもよい。【００３０】
又、上記接着剤としては、汎用の接着剤であれば、特に限定されず、例えば、尿素系接着剤、メラミン系接着剤、フェノール系接着剤、レゾルシノール系樹脂接着剤、エポキシ系樹脂接着剤、酢酸ビニル系樹脂接着剤、ウレタン系樹脂接着剤、アミド系樹脂接着剤、塩化ビニル系樹脂接着剤、ポリビニルアルコール系樹脂接着剤、アクリル系樹脂接着剤などが挙げられる。【００３１】
更に、上記印刷インキとしては、汎用の印刷インキであれば、特に限定されず、例えば、アマニ油型インキ、アマニ油ワニス、安全インキ、液晶カプセルインキ、オフ輪インキ、グロスインキ、蛍光インキ、ゲルニス、号外ニス、紫外線硬化型インキ、大豆油インキ、デルファイインキ、特練りインキ、凸版インキ、グラビアインキ、ヒートセットインキ、ブリキインキ、フレキソインキ、枚葉インキ、ＵＶインキ、レジストインキ、オレフィン系樹脂インキ、ロジン変性フェノール系樹脂インキ、ウレタン系樹脂インキ、マレイン酸系樹脂インキ、スチレン−マレイン酸系樹脂インキ、アクリル系樹脂インキなどが挙げられる。【００３２】
そして、上記樹脂組成物を添加して得られた塗料、接着剤、印刷インキ、或いは、上記樹脂組成物を用いて得られた塗料は、合成樹脂、特にオレフィン系樹脂に対して優れた付着性を有する。上記合成樹脂としては、特に限定されず、エチレン系樹脂、プロピレン系樹脂、エチレン−酢酸ビニル共重合体（ＥＶＡ）などのオレフィン系樹脂；オレフィン系熱可塑性エラストマー；ポリ塩化ビニル；ポリエチレンテレフタレートなどのポリエステル系樹脂などが挙げられる。【００３３】
上記エチレン系樹脂としては、例えば、エチレンの単独重合体、又は、エチレンを５０重量％以上含有するエチレンとα−オレフィンとの共重合体が挙げられる。このα−オレフィンとしては、例えば、プロピレン、１−ブテン、１−ペンテン、１−ヘキセン、４−メチル−１−ペンテン、１−ヘプテン、１−オクテンなどが挙げられる。【００３４】
又、上記プロピレン系樹脂としては、例えば、プロピレンの単独重合体、又は、プロピレンを５０重量％以上含有するプロピレンとα−オレフィンとの共重合体が挙げられる。このα−オレフィンとしては、例えば、エチレン、１−ブテン、１−ペンテン、１−ヘキセン、４−メチル−１−ペンテン、１−ヘプテン、１−オクテンなどが挙げられる。【００３５】
更に、オレフィン系熱可塑性エラストマーとは、常温でゴム弾性を示し、１８０℃以上の高温で可塑化されて各種の成形加工が可能なものであり、一般に、分子中にエントロピー弾性を有するゴム成分（ソフトセグメント）が、ポリエチレン、エチレンと少量のジエンとの共重合体、又はこれらが部分架橋されたもので構成されている一方、塑性変形を防止するための分子拘束成分（ハードセグメント）がポリプロピレンで構成されたものをいう。
【発明の効果】
【００３６】
本発明の樹脂組成物は、塩素含有率が１０〜５０重量％である塩素化ポリオレフィン１００重量部、トリス（イソシアナトフェニル）チオホスフェート０．０１〜１０重量部及び有機ジイソシアネート化合物２〜４０重量部を含有することを特徴とし、この樹脂組成物を汎用の塗料に添加することによって、合成樹脂、特にオレフィン系樹脂の表面への付着性に優れた樹脂塗膜を形成することができる塗料を得ることができる。
【００３７】
そして、上記樹脂組成物において、有機ジイソシアネート化合物が、４，４’−ジフェニルメタンジイソシアネートである場合には、この樹脂組成物を塗料、印刷インキ、接着剤に添加することによって、合成樹脂、特にオレフィン系樹脂に対してより好適に用いることができる塗料、接着剤、印刷インキを得ることができる。【００３８】
更に、本発明の樹脂組成物を接着剤に添加することによって、合成樹脂、特にオレフィン系樹脂に対する接着性に優れた接着剤を得ることができる。又、本発明の樹脂組成物を印刷インキに添加することによって、合成樹脂、特にオレフィン系樹脂に対する付着性に優れた印刷インキを得ることができる。【００３９】
又、上記樹脂組成物と、ポリオールとからなるウレタン系樹脂塗料は、合成樹脂、特にオレフィン系樹脂の表面への付着性の優れた樹脂塗膜を形成することができる。
【発明を実施するための最良の形態】
【００４０】
以下に、実施例及び比較例を示すことにより、本発明を具体的に説明する。なお、本発明は下記実施例のみに限定されるものではない。【００４１】
（実施例１〜８、比較例１〜６）
塩素化ポリオレフィンとして、塩素化ポリプロピレン溶液１（日本製紙社製  商品名「スーパークロン８９２Ｌ」、塩素含有率：２２重量％、塩素化ポリプロピレン１：２０重量％、トルエン：５６重量％、シクロへキサン：２４重量％）、塩素化ポリプロピレン溶液２（日本製紙社製  商品名「スーパークロン８５１Ｌ」、塩素含有率：１９重量％、塩素化ポリプロピレン２：２０重量％、トルエン：５６重量％、シクロへキサン：２４重量％）、又は、塩素化ポリプロピレン溶液３（東洋化成社製  商品名「ハードレン  ＣＹ−９１２２」、塩素含有率：２２重量％、塩素化ポリプロピレン３：２０重量％、トルエン：８０重量％）を、トリス（イソシアナトフェニル）チオホスフェート溶液（バイエルＡＧ社製  商品名「Ｄｅｓｍｏｄｕｒ  ＲＦＥ」、トリス（イソシアナトフェニル）チオホスフェート：３８重量％、酢酸エチル：６２重量％）を、有機ジイソシアネート化合物として４，４’−ジフェニルメタンジイソシアネート溶液（フォーフロント社製  商品名「フロント＃３０３」、４，４’−ジフェニルメタンジイソシアネート：３８重量％、ジクロロメタン：６２重量％）、又は、変性ポリイソシアネート溶液（日本ポリウレタン社製  商品名「コロネートＬ」、変性ポリイソシアネート：７５重量％、酢酸エチル：２５重量％）を各化合物の量が表１又は表２に示した所定量（重量部）づつとなるように溶液を混合して均一になるように攪拌して、樹脂組成物を溶媒に溶解させてなる樹脂溶液を得た。
【００４２】
ここで、原料となった、塩素化ポリプロピレン溶液１，２は、塩素化ポリプロピレンをトルエン及びシクロヘキサンからなる溶媒に溶解させたものであり、塩素化ポリプロピレン溶液３は、塩素化ポリプロピレンをトルエンに溶解させたものであり、トリス（イソシアナトフェニル）チオホスフェート溶液は、トリス（イソシアナトフェニル）チオホスフェートを酢酸エチルに溶解させたものであり、４，４’−ジフェニルメタンジイソシアネート溶液は、４，４’−ジフェニルメタンジイソシアネートをジクロロメタンに溶解させたものであり、変性ポリイソシアネートは、変性ポリイソシアネートを酢酸エチルに溶解させたものであった。
【００４３】
なお、表１及び表２に示した各化合物量（重量部）は、溶液から溶媒を除いた量、即ち、塩素化ポリプロピレン１〜３、トリス（イソシアナトフェニル）チオホスフェート、４，４’−ジフェニルメタンジイソシアネート及び変性ポリイソシアネート自体の量（重量部）を示した。又、表１及び表２において「溶媒量」とは、樹脂溶液中の溶媒の全量（重量部）をいう。
【００４４】
〔ウレタン系樹脂塗料〕
ジオール化合物（関西ペイント社製  商品名「レタンＰＧ８０」）８０重量部と、樹脂溶液２０重量部とからなる二液型ウレタン系樹脂塗料を得た。【００４５】
〔アクリル系樹脂塗料〕
アクリル系樹脂塗料（関西ペイント社製  商品名「マジクロン１０００」）８０重量部に樹脂溶液２０重量部を添加した。【００４６】
上記樹脂溶液の貯蔵安定性、並びに、上記ウレタン系樹脂塗料及びアクリル系樹脂塗料を用いて下記の要領で付着性を測定し、その結果を表１及び表２に示した。【００４７】
（貯蔵安定性）
樹脂溶液を２５℃に保持された雰囲気下に２週間に亘って放置した後、樹脂溶液を目視観察し、下記基準に基づいて判断した。
◎・・・放置前後で変化はなかった。
○・・・ややゲル化した。
△・・・ゲル化した。
×・・・固化してしまった。【００４８】
（付着性）
縦１００ｍｍ×横５０ｍｍ×厚み２ｍｍのポリプロピレン板（ソフテック社製  商品名「ナチュラル」）の表面をトルエンを用いて油分を除去した。次に、上記ポリプロピレン板の表面に、塗布装置（ＲＫ  ＰＲＩＮＴ−ＣＯＡＴ  ＩＮＳＴＲＵＭＥＮＴ  ＬＴＤ．製  商品名「Ｋ  コントロールコーター」、ワイヤー径３１０μｍ〔密接巻、ウェット膜圧２４μｍ〕）を用いて、塗布直後の塗膜が２４μｍとなるようにウレタン系樹脂塗料又はアクリル系樹脂塗料を塗布した後、ポリプロピレン板を１００℃に保持した熱風乾燥機中に５分間に亘って放置して焼き付けを行った。【００４９】
そして、焼き付けが終了してから２４時間が経過した後にＪＩＳ  Ｋ５６００−５−６に準拠してクロスカット法に基づいて、塗膜の付着性を測定し、ＪＩＳ  Ｋ５６００−５−６の表１試験結果の分類で規定された分類に従って下記基準に基づいて評価した。【００５０】
又、ポリプロピレン板の代わりに、オレフィン系熱可塑性エラストマー板（エーイ−エス・ジャパン社製  商品名「サントプレーン８２１１−６５」）を用いて同様の要領で塗膜の付着性を測定した。なお、表１，２では、オレフィン系熱可塑性エラストマー板を「エラストマー板」と表記した。【００５１】
◎・・・試験結果の分類の「０」「１」であった。
○・・・試験結果の分類の「２」であった。
×・・・試験結果の分類の「３」「４」であった。【００５２】
【表１】
0004031514.tif 000004
【００５３】
【表２】
0004031514.tif 000005
【産業上の利用可能性】
【００５４】
本発明は、合成樹脂、特に、オレフィン系樹脂の表面への付着性を改善する樹脂組成物並びにこの樹脂組成物を用いた樹脂溶液、塗料、接着剤及び印刷インキであり、自動車用途、電器製品用途、建築材料用途などの種々の用途に好適に用いることができる。